СТРОИТЕЛЬНАЯ ПЛИТА

1. Строительная плита, прежде всего для использования в сухом строительстве, со следующими признаками:
1.1. матрица (13) из затвердевшего, неорганического вяжущего средства в форме портландцемента;
1.2. в матрицу (13) из вяжущего средства введены частицы вспученного перлита (15);
1.3. на частицы вспученного перлита (15) нанесен гидрофобизатор (16);
1.4. в матрицу (13) вяжущего средства введен инертный наполнитель (17);
1.5. инертный наполнитель (17) имеет сухую объемную плотность, которая выше сухой объемной плотности гидрофобизированного вспученного перлита (15).
2. Строительная плита по п.1, в которой частицы вспученного перлита (15) имеют размер в диапазоне от больше 0 до 6 мм.
3. Строительная плита по п.1, в которой частицы вспученного перлита (15) имеют размер в диапазоне от 0,1 до 3 мм.
4. Строительная плита по п.1, в которой на частицы вспученного перлита (15) нанесен гидрофобизатор (16) в форме силикона, прежде всего в форме силиконового масла.
5. Строительная плита по п.1 с инертным наполнителем (17) в форме каменной муки, прежде всего в форме известняковой муки.
6. Строительная плита по п.1, компоненты которой находятся в диапазоне следующих массовых долей:
6.1. вяжущее средство в диапазоне от 10 до 40 вес.%;
6.2. гидрофобизированный вспученный перлит (15) в диапазоне от 3 до 30 вес.%;
6.3. вода (остаточная влажность) в диапазоне от 0 до 20 вес.%;
6.4. дополнительные компоненты в диапазоне от 0 до 70 вес.%.
7. Строительная плита по п.1, компоненты которой находятся в диапазоне следующих массовых долей:
7.1. вяжущее средство в диапазоне от 10 до 40 вес.%;
7.2. гидрофобизированный вспученный перлит (15) в диапазоне от 3 до 30 вес.%;
7.3. инертный наполнитель (17) в диапазоне от 10 до 70 вес.%;
7.4. вода (остаточная влажность) в диапазоне от 0 до 20 вес.%;
7.5. дополнительные компоненты в диапазоне от 0 до 20 вес.%.
3
3
8. Строительная плита по п.1 с сухой объемной плотностью гидрофобизированного вспученного перлита (15) в диапазоне от 50 до 150 кг/м и сухой объемной плотностью инертного наполнителя (17) в диапазоне от 150 до 1500 кг/м.